ПОЛИУРЕТАНОВЫЙ ЭЛАСТОМЕР И СПОСОБ ЕГО ПОЛУЧЕНИЯ

1. Полиуретановый эластомер, включающий продукт реакции:
(а) форполимера с концевыми NCO-группами, получаемого путем взаимодействия:
(1) дифенилметандиизоцианата с содержанием 2,4'-М01-изомера более, чем 80%мас.,
с
(2) высокомолекулярным полиолом, выбираемым из группы, состоящей из полиоксиалкиленполиолов со среднечисловой молекулярной массой от 250 до 10000, сложных полиэфирполиолов со среднечисловой молекулярной массой от 250 до 10000, и их смесей,
при температуре от 30 до 150°С, в течение времени, достаточного для образования форполимера с концевыми NCO-группами, причем ОН-группы вышеуказанного полиола реагируют с NCO-группами вышеуказанного дифенилметандиизоцианата в стехиометрическом соотношении NCO-групп к ОН-группам в диапазоне от 1,5: 1 до 20: 1;
(б) алифатического диизоцианата, выбираемого из группы, состоящей из изомеров 1,1'-метиленбис(4-изоцианатоциклогексан)а, 1,4-циклогександиизоцианата, изофорондиизоцианата, 1,3-ксилилендиизоцианата, гексаметилендиизоцианата, изомеров м-тетраметилксилилендиизоцианата (TMXDI), их смесей и их форполимеров;
и
(в) алифатического и/или ароматического ди- или полиамина;
где реагенты присутствуют в количествах, таких, что эквивалентное соотношение NCO-групп к сумме реакционноспособных NCO-групп полученного эластомера находится в диапазоне от 0,8:1 до 1,2:1.
2. Полиуретановый эластомер по п.1, где (в) вышеуказанный ди- или полиамин выбирают из группы, состоящей из 4,4'-метиленбис(2-хлоранилин)а, изобутилового эфира 3,5-диамино-4-хлорбензойной кислоты и 4,4'-метиленбис(3-хлор-2,6-диэтиланилин)а.
3. Способ получения полиуретановых эластомеров, включающий:
(А) взаимодействие:
(а1) дифенилметандиизоцианата с содержанием 2,4'-МDI-изомера более, чем 80%мас.,
с
(а2) высокомолекулярным полиолом, выбираемым из группы, состоящей из полиоксиалкиленполиолов со среднечисловой молекулярной массой от 250 до 10000, сложных полиэфирполиолов со среднечисловой молекулярной массой от 250 до 10000 и их смесей,
при температуре от 30 до 150°С, в течение времени, достаточного для образования форполимера с NCO-концевыми группами, причем ОН-группы вышеуказанного полиола реагируют с NCO-группами вышеуказанного дифенилметандиизоцианата в эквивалентном соотношении NCO-групп к ОН-группам в диапазоне от 1,5: 1 до 20: 1;
(Б) добавление
(б) алифатического диизоцианата, выбираемого из группы, состоящей из изомеров 1,1'-метиленбис(4-изоцианатоциклогексан)а, 1,4-циклогександиизоцианата, изофорондиизоцианата, 1,3-ксилилендиизоцианата, гексаметилендиизоцианата, изомеров 1,1,4,4-тетраметилксилилендиизоцианата, их смесей и их форполимеров;
к форполимеру с NCO-концевьши группами, полученному на стадии (А);
и
(В) взаимодействие смеси со стадии (Б) с
(в) алифатическим и/или ароматическим ди- или полиамином в достаточном количестве для эффективного отверждения полиуретана;
где реагенты присутствуют в количествах, таких, что эквивалентное соотношение NCO-групп к сумме реакционноспособных NCO-групп полученного эластомера находится в диапазоне от 0,8:1 до 1,2:1.
4. Способ по п.3, где (в) вышеуказанный ди- или полиамин выбирают из группы, состоящей из 4,4'-метиленбис(2-хлоранилин)а, изобутилового эфира 3,5-диамино-4-хлорбензойной кислоты и 4,4'-метиленбис(3-хлор-2,6-диэтиланилин)а.